(57)【要約】      （修正有）【課題】外枠の側面からの金属バリの発生を防止できる構造のリードフレームを提供する。【解決手段】リードフレームは、矩形状の外枠の外端部１０ａと、外枠の外端部１０ａの上面Ｓ１から側面Ｓ３にかけて形成された第１凹部Ｃ１と、外枠の外端部１０ａの下面Ｓ２から側面Ｓ３にかけて形成された第２凹部Ｃ２とを含み、第１凹部Ｃ１及び第２凹部Ｃ２の各側壁と側面Ｓ３とが接する部分がそれぞれ曲面状に形成されている。これにより、リードフレームの外枠の側面の直角部分を少なくすることができる。【選択図】図４
2018133533.tif 000002
【特許請求の範囲】
【請求項１】
矩形状の外枠と、
前記外枠の上面から側面にかけて形成された第１凹部と、
前記外枠の下面から側面にかけて形成された第２凹部と
を有し、
前記第１凹部及び前記第２凹部の各側壁と側面とが接する部分がそれぞれ曲面状であることを特徴とするリードフレーム。
【請求項２】
前記第１凹部及び前記第２凹部は、所定の間隔を空けて並んで配置されており、前記第１凹部は平面視で前記第２凹部の間に配置されていることを特徴とする請求項１に記載のリードフレーム。
【請求項３】
前記第１凹部同士の間の前記側面の上端、及び前記第２凹部同士の間の前記側面の下端は、平面視でそれぞれ平坦部となっていることを特徴とする請求項２に記載のリードフレーム。
【請求項４】
前記第１凹部及び前記第２凹部は、前記外枠の長手方向の両側の前記側面にそれぞれ形成されていることを特徴とする請求項１乃至３のいずれか一項に記載のリードフレーム。
【請求項５】
前記第１凹部及び前記第２凹部の各内面及び前記側面は、凹状曲面となって形成されることを特徴とする請求項１乃至４のいずれか一項に記載のリードフレーム。
【請求項６】
複数のフレーム領域が区画された金属板を用意する工程と、
前記金属板の両面側の前記フレーム領域に、フレーム部材を得るためのレジスト層をそれぞれパターニングする工程と、
前記レジスト層をマスクにして前記金属板を両面側からウェットエッチングすることにより、矩形状の外枠と、前記外枠の上面から側面にかけて形成される第１凹部と、前記外枠の下面から側面にかけて形成される第２凹部とを含むフレーム部材を前記複数のフレーム領域に形成する工程と、
前記レジスト層を除去する工程と、
前記複数のフレーム領域に配置された前記フレーム部材を分離して、個々のリードフレームを得る工程とを有し、
前記第１凹部及び前記第２凹部の各側壁と前記側面とが接する部分がそれぞれ曲面状に形成されることを特徴とするリードフレームの製造方法。
【請求項７】
前記レジスト層を形成する工程において、
前記レジスト層は、外枠パターンと、前記外枠パターンの側面に配置された切欠部とを含み、前記第１凹部及び前記第２凹部は前記レジスト層の切欠部に対応して形成され、
平面視で前記切欠部の側壁と前記外枠パターンの側面とが接する角度が９０°を超えて１３５°以下に設定されることを特徴とする請求項６に記載のリードフレームの製造方法。
【請求項８】
前記フレーム部材を形成する工程において、
前記第１凹部及び前記第２凹部は、所定の間隔を空けて並んで配置され、前記第１凹部は平面視で前記第２凹部の間に配置されることを特徴とする請求項６又は７に記載のリードフレームの製造方法。
【請求項９】
前記フレーム部材を形成する工程において、
前記第１凹部同士の間の側面の上端、及び前記第２凹部同士の間の側面の下端が、平面視でそれぞれ平坦部となって形成されることを特徴とする請求項６乃至８のいずれか一項に記載のリードフレームの製造方法。
【請求項１０】
前記フレーム部材を形成する工程において、
前記第１凹部及び前記第２凹部は、前記外枠の長手方向の両側の前記側面にそれぞれ形成されることを特徴とする請求項６乃至９のいずれか一項に記載のリードフレームの製造方法。
【発明の詳細な説明】
【技術分野】
【０００１】
本発明は、リードフレーム及びその製造方法に関する。
【背景技術】
【０００２】
従来、半導体チップなどの電子部品を実装するためのリードフレームがある。そのようなリードフレームでは、ダイパッドの上に搭載された半導体チップが周囲のリードにワイヤによって接続され、半導体チップ及びワイヤが封止樹脂で封止される。
【先行技術文献】
【特許文献】
【０００３】
【特許文献１】特開２００４−３１９８１６号公報
【特許文献２】特開２０１３−５８６９３号公報
【発明の概要】
【発明が解決しようとする課題】
【０００４】
後述する予備的事項で説明するように、長手状の外枠を備えたリードフレームをフレームストッカに保管する際に、外枠の長手方向の側面の直角部分がフレームストッカの内壁に接触して擦れてバリが発生する課題がある。
【０００５】
外枠の側面からのバリの発生を防止できる新規な構造のリードフレーム及びその製造方法を提供することを目的とする。
【課題を解決するための手段】
【０００６】
以下の開示の一観点によれば、矩形状の外枠と、前記外枠の上面から側面にかけて形成された第１凹部と、前記外枠の下面から側面にかけて形成された第２凹部とを有し、前記第１凹部及び前記第２凹部の各側壁と側面とが接する部分がそれぞれ曲面状であるリードフレームが提供される。
【０００７】
また、その開示の他の観点によれば、複数のフレーム領域が区画された金属板を用意する工程と、前記金属板の両面側の前記フレーム領域に、フレーム部材を得るためのレジスト層をそれぞれパターニングする工程と、前記レジスト層をマスクにして前記金属板を両面側からウェットエッチングすることにより、矩形状の外枠と、前記外枠の上面から側面にかけて形成される第１凹部と、前記外枠の下面から側面にかけて形成される第２凹部とを含むフレーム部材を前記複数のフレーム領域に形成する工程と、前記レジスト層を除去する工程と、前記複数のフレーム領域に配置された前記フレーム部材を分離して、個々のリードフレームを得る工程とを有し、前記第１凹部及び前記第２凹部の各側壁と前記側面とが接する部分がそれぞれ曲面状に形成されるリードフレームの製造方法が提供される。
【発明の効果】
【０００８】
以下の開示によれば、リードフレームは、矩形状の外枠を備えている。外枠の長手方向の外端部の上面から側面にかけて第１凹部が形成されている。また、外枠の長手方向の外端部の下面から側面にかけて第２凹部が形成されている。
【０００９】
そして、第１凹部及び第２凹部の各側壁と外端部の側面とが接する部分がそれぞれ曲面状になっている。
【００１０】
これにより、リードフレームの外枠の側面の直角部分を少なくすることができる。よって、リードフレームをフレームストッカに入れたり出したりする際に、リードフレームの外枠の側面からのバリの発生を低減させることができる。
【００１１】
また、リードフレームの外枠の外端部に第１凹部及び第２凹部が所定の間隔を空けて並んで配置されるため、外枠の側面の上端及び下端の直角部分の長さを小さくすることができる。
【００１２】
これにより、リードフレームのダイパッドとリード及びリード同士が飛散したバリを介して電気ショートすることが防止される。
【図面の簡単な説明】
【００１３】
【図１】図１（ａ）及び（ｃ）は予備的事項のリードフレームを説明するための平面図及び斜視図であるである。
【図２】図２は実施形態のリードフレームを示す平面図である。
【図３】図３は図２のリードフレームの長手方向の外枠の側面を示す部分拡大斜視図である。
【図４】図４（ａ）及び（ｂ）は図２のリードフレームの長手方向の外枠の側面を示す部分平面図である。
【図５】図５は図４（ａ）の第１凹部の変形例を示す部分平面図である。
【図６】図６（ａ）は図３のＩ−Ｉに沿った断面図、図６（ｂ）は図３のＩＩ−ＩＩに沿った断面図、図６（ｃ）は図３のＩＩＩ−ＩＩＩＩに沿った断面図である。
【図７】図７はフレームストッカに図２のリードフレームが保管される様子を示す断面図及び部分斜視図である。
【図８】図８は実施形態のリードフレームの製造方法を示す平面図（その１）である。
【図９】図９（ａ）及び（ｂ）は実施形態のリードフレームの製造方法を示す平面図（その２）である。
【図１０】図１０（ａ）及び（ｂ）は実施形態のリードフレームの製造方法を示す断面図（その３）である。
【図１１】図１１（ａ）及び（ｂ）は実施形態のリードフレームの製造方法を示す平面図（その４）である。
【図１２】図１２は実施形態のリードフレームの製造方法を示す平面図（その５）である。
【図１３】図１３は実施形態の電子部品装置を示す断面図である。
【図１４】図１４は実施形態の変形例のリードフレームを示す断面図である。
【図１５】図１５は実施形態の変形例の電子部品装置を示す断面図である。
【図１６】図１６（ａ）〜（ｃ）はリードフレーム内の複数の製品領域の配置のバリエーションを示す平面図である。
【発明を実施するための形態】
【００１４】
以下、実施の形態について、添付の図面を参照して説明する。
【００１５】
実施形態を説明する前に、基礎となる予備的事項について説明する。
【００１６】
図１は、予備的事項に係るリードフレームを説明するための図である。予備的事項の記載は、発明者の個人的な検討内容であり、公知技術ではない技術内容を含む。
【００１７】
図１（ａ）に示すように、予備的事項に係るリードフレームは、外形が長方形状の外枠１００を備えている。外枠１００の内側には複数の製品領域Ｒが区画されており、各製品領域Ｒには、外枠１００に連結されたダイパッド及びリード（不図示）などが配置されている。
【００１８】
リードフレームは、半導体装置を構築する製造工程や搬送の間に金属製のフレームストッカ（不図示）に保管される。
【００１９】
フレームストッカの対向する側板の内壁には、上下方向に複数のレールが並んで設けられている。そして、フレームストッカの両側のレールの上にリードフレームの長手方向の外枠１００の両端部が配置されて、複数のリードフレームがフレームストッカに保管される。
【００２０】
リードフレームをフレームストッカに入れたり出したりする際に、リードフレームの長手方向の外枠１００の側面がフレームストッカの側板の内壁に接触して擦れる。
【００２１】
このため、リードフレームの外枠１００の側面及びフレームストッカの側板の内壁からバリが発生しやすい。リードフレームから発生するバリが分離すると、リードフレームのダイパッドやリードが配置された領域に飛散しやすい。
【００２２】
バリの長さが、ダイパッドとリードとの間隔及びリード間の間隔よりも長いと、ダイパッドとリード及びリード同士がバリを介して接続されるため、電気ショートが発生する。
【００２３】
この対策として、図１（ｂ）の部分斜視図に示すように、図１（ａ）のリードフレームの外枠１００の外端部の上面側及び下面側に厚みの途中まで第１凹部Ｃ１及び第２凹部Ｃ２を形成する手法がある。
【００２４】
これにより、リードフレームの外枠１００の側面の直角部分の長さが短くなるため、バリが発生するとしてもバリの長さが小さくなる。その結果、ダイパッドとリード及びリード同士がバリを介して接続されるリスクを低減させることができる。
【００２５】
しかし、第１凹部Ｃ１及び第２凹部Ｃ２の各内壁と外枠１００の側面とが接する部分（図１（ｂ）のＡで示される部分）が直角で尖って形成されるため、その部分からバリが発生しやすい。このため、図１（ｂ）のリードフレームの外枠１００の外端部の側面の構造よりもさらにバリの発生を抑制できる構造が望まれる。
【００２６】
以下に説明する実施形態のリードフレームでは、前述した課題を解消することができる。
【００２７】
（実施の形態）
図２〜図７は実施形態のリードフレームを説明するための図、図８〜図１２は実施形態のリードフレームの製造方法を説明するための図である。
【００２８】
図２に示すように、実施形態のリードフレーム１は、外形が長方形状（矩形状）の外枠１０と、外枠１０に連結する内枠１２とによって形成された枠構造を有している。外枠１０は、横方向に延びる一対の枠部の長さが縦方向に延びる一対の枠部の長さよりも長い長手形状を有する。
【００２９】
外枠１０と内枠１２とによって区画された各四角領域が一つの製品領域Ｒとなっている。
各製品領域Ｒの中央部には四角状のダイパッド２０が配置されている。また、ダイパッド２０の四隅にサポートバー２２がそれぞれ繋がっており、サポートバー２２は外枠１０及び内枠１２に連結されている。
【００３０】
このようして、ダイパッド２０は、４本のサポートバー２２によって外枠１０及び内枠１２に支持されている。
【００３１】
さらに、各製品領域Ｒのダイパッド２０の四辺に対向する外枠１０及び内枠１２には４本のリード２４がそれぞれ連結されている。各製品領域Ｒにおいて、リード２４は外枠１０及び内枠１２の内壁から内側のダイパッド２０側に向かって延在している。
【００３２】
図２のリードフレーム１の例では、製品領域Ｒが２×４個で設けられているが、一つのリードフレーム１に設けられる製品領域Ｒの数や配置は任意に設定することができる。
【００３３】
実施形態のリードフレーム１は、金属板が両面側からウェットエッチングされてパターン化されて製造される。リードフレーム１は、銅、銅合金、又は鉄・ニッケル合金などの金属板から形成される。好適には、リードフレーム１の上面、下面及び側面を含む全体に、電解めっきにより、下から順に、ニッケル（Ｎｉ）層／パラジウム（Ｐｄ）層／金層（Ａｕ）が形成されている。
【００３４】
あるいは、ワイヤボンディングされるリード２４の上面のみに、下から順に、ニッケル（Ｎｉ）層／パラジウム（Ｐｄ）層／金層（Ａｕ）が形成されるようにしてもよい。
【００３５】
また、ニッケル（Ｎｉ）層／パラジウム（Ｐｄ）層／金層（Ａｕ）の代わりに、単層の銀（Ａｇ）層を電解めっきにより形成してもよい。
【００３６】
図３は、図２のリードフレーム１の外枠１０の外端部１０ａの側面（Ｂで示される部分）を拡大して示す部分拡大斜視図である。
【００３７】
図３に示すように、リードフレーム１の外枠１０は、上面Ｓ１、下面Ｓ２及び側面Ｓ３を備えている。そして、リードフレーム１の外枠１０の外端部１０ａの上面Ｓ１から側面Ｓ３にかけて複数の第１凹部Ｃ１が形成されている。第１凹部Ｃ１は、外枠１０の外端部１０ａの上面Ｓ１から厚みの途中まで形成され、水平方向の開口端が外枠１０の側面Ｓ３から露出している。
【００３８】
また同様に、リードフレーム１の外枠１０の外端部１０ａの下面Ｓ２から側面Ｓ３にかけて複数の第２凹部Ｃ２が形成されている。第２凹部Ｃ２は、外枠１０の外端部１０ａの下面Ｓ２から厚みの途中まで形成され、水平方向の開口端が外枠１０の側面Ｓ３から露出している。
【００３９】
複数の第１凹部Ｃ１及び第２凹部Ｃ２が外枠１０の外端部１０ａの側面Ｓ３に沿って所定の間隔を空けて並んで配置されている。そして、第１凹部Ｃ１は平面視で第２凹部Ｃ２の間に配置されている。このように、第１凹部Ｃ１と第２凹部Ｃ２とは、平面視で配置位置が互い違いになるように交互に設けられている。
【００４０】
図４（ａ）は図３を上面側からみた部分平面図であり、図４（ｂ）は図３を下面側からみた部分平面図である。図４（ａ）及び（ｂ）に示すように、第１凹部Ｃ１及び第２凹部Ｃ２は、平面視で曲面状の凹部に形成され、一例として平面視で半円状の凹部が示されている。
【００４１】
図３に図４（ａ）を加えて参照すると、第１凹部Ｃ１の側壁と外枠１０の外端部１０ａの側面Ｓ３とが接する部分が丸みを帯びたＲ形状面Ｃｓとなっている。このように、第１凹部Ｃ１の側壁と外枠１０の外端部１０ａの側面Ｓ３とが接する部分が曲面状になっている。
【００４２】
また同様に、図３に図４（ｂ）を加えて参照すると、第２凹部Ｃ２の側壁と外枠１０の外端部１０ａの側面Ｓ３とが接する部分が丸みを帯びたＲ形状面Ｃｓとなっている。第２凹部Ｃ２の側壁と外枠１０の外端部１０ａの側面Ｓ３とが接する部分が曲面状になっている。
【００４３】
このように、第１凹部Ｃ１及び第２凹部Ｃ２の水平方向の各開口端の側壁部分がそれぞれ丸みを帯びたＲ形状面Ｃｓになっている。
【００４４】
図４（ａ）及び（ｂ）では、図示を簡易にするため、第１凹部Ｃ１及び第２凹部Ｃ２の底面のラインが省略されている。
【００４５】
第１凹部Ｃ１及び第２凹部Ｃ２の各Ｒ形状面Ｃｓの丸みは、Ｒ０．０１ｍｍ〜Ｒ０．１ｍｍに設定される。Ｒ０．０１ｍｍとは、半径が０．０１ｍｍの円の円弧の形状に相当し、Ｒ０．１ｍｍとは、半径が０．１ｍｍの円の円弧の形状に相当する。
【００４６】
また、図４（ａ）に示すように、隣り合う第１凹部Ｃ１同士の間の外枠１０の側面Ｓ３の上端が平面視で直線状の平坦部Ｅｘとなっており、平坦部Ｅｘの幅Ｗ１は、例えば、０．０１ｍｍ〜０．１ｍｍである。外枠１０の側面Ｓ３の上端は、側面Ｓ３と上面Ｓ１とが接する部分である。
【００４７】
また同様に、図４（ｂ）に示すように、隣り合う第２凹部Ｃ２同士の間の外枠１０の側面Ｓ３の下端が平面視で直線状の平坦部Ｅｘとなっており、平坦部Ｅｘの幅Ｗ３は、例えば、０．０１ｍｍ〜０．１ｍｍである。外枠１０の側面Ｓ３の下端は、側面Ｓ３と下面Ｓ２とが接する部分である。
【００４８】
第１凹部Ｃ１の幅Ｗ２及び第２凹部Ｃ２の幅Ｗ４は、例えば、０．１ｍｍ〜０．２ｍｍに設定される。また、第１凹部Ｃ１の奥行の長さＬ１及び第２凹部Ｃ２の奥行の長さＬ２は、例えば、０．１ｍｍ〜０．２ｍｍに設定される。
【００４９】
ここで、本実施形態と違って、第１凹部Ｃ１同士の間、及び第２凹部Ｃ２同士の間の外枠１０の側面Ｓ３の上端及び下端を平面視でＲ形状面Ｃｓに繋がる半円状に形成する場合について言及する。この場合、金属板をウェットエッチングしてリードフレームを得る際に、外枠１０の側面の先端の位置が内部に後退してばらつきやすく、設計スペックの幅が安定して得られない。
【００５０】
さらには、画像認識でリードフレームの幅を測定する際に、外枠１０の外端ラインの認識が不鮮明になり、精度よく幅を測定できないことがある。
【００５１】
本実施形態では、第１凹部Ｃ１同士の間の外枠１０の側面Ｓ３の上端、及び第２凹部Ｃ２同士の間の外枠１０の側面Ｓ３の下端が平面視で平坦部Ｅｘとなっている。このため、金属板をウェットエッチングしてリードフレーム１を得る際に、平面視でリードフレーム１の外枠１０の両側の側面Ｓ３に直線部分が多くなるため、安定した幅を有するリードフレームが得られる。
【００５２】
また、リードフレーム１の外枠１０の外端ラインを鮮明に画像認識できるため、信頼性よく幅の測定を行うことができる。
【００５３】
図５は図４（ａ）の第１凹部Ｃ１の変形例を示す部分平面図である。図５に示すように、第１凹部Ｃ１を平面視で曲面状の凹部に形成すると共に、第１凹部Ｃ１の奥行の長さＬ１よりも幅Ｗ２を長くすることによってＲ形状面Ｃｓを穏やか曲面状としやすい。このため、バリ発生を抑制する観点からより好適な構造となる。外枠１０の下面側の第２凹部Ｃ２についても同様である。
【００５４】
また、図６（ａ）は図３の第１、第２凹部Ｃ１，Ｃ２の奥行の途中位置のＩ−Ｉに沿った断面図である。図６（ａ）に示すように、外枠１０の側面上部に形成された第１凹部Ｃ１と側面下部に形成された第２凹部Ｃ２とが横方向に交互に配置され、第１凹部Ｃ１が第２凹部Ｃ２の間の領域に配置されている。
【００５５】
第１凹部Ｃ１及び第２凹部Ｃ２は外枠１０の厚みの途中まで形成され、第１凹部Ｃ１と第２凹部Ｃ２とが連通しないように独立して形成される。
【００５６】
また、図６（ｂ）は図３のＩＩ−ＩＩに沿った断面図、図６（ｃ）は図３のＩＩＩ−ＩＩＩに沿った断面図である。後述するように、多面取り用の大型の金属板が両面側からウェットエッチングされて複数のリードフレームが得られる。
【００５７】
このため、図６（ｂ）に示すように、第１凹部Ｃ１の内壁及び第１凹部Ｃ１の下の外枠１０の側面は凹状曲面となって形成される。
【００５８】
また同様に、図６（ｃ）に示すように、第２凹部Ｃ２の内壁及び第２凹部Ｃ２の上の外枠１０の側面は凹状曲面となって形成される。
【００５９】
また、図２のリードフレーム１の上側の外枠１０の側面にも同様な第１凹部Ｃ１及び第２凹部Ｃ２が形成されている。このように、第１凹部Ｃ１及び第２凹部Ｃ２は、外枠１０の長手方向の両側の一対の外端部１０ａにそれぞれ形成されている。
【００６０】
図７には、本実施形態のリードフレーム１が保管されるフレームストッカ３０が示されている。フレームストッカ３０は、底板３２、天板３４及び側板３６から構築される箱体３８を備えている。箱体３８は正面が開口されており、箱体３８の対向する側板３６の内壁に複数のレール３６ａが設けられている。
【００６１】
フレームストッカ３０の箱体３８及びレール３６ａは、ステンレス鋼などの金属から形成される。
【００６２】
そして、図２のリードフレーム１がフレームストッカ３０に保管される。リードフレーム１の長手方向の外枠１０の両側の外端部１０ａがフレームストッカ３０の両側のレール３６ａの上に配置される。
【００６３】
図７の部分斜視図に示すように、リードフレーム１をフレームストッカ３０に入れたり出したりする際に、リードフレーム１の外枠１０の外端部１０ａの側面がフレームストッカ３０の側板３６の内壁に接触して擦れる。
【００６４】
このとき、本実施形態のリードフレーム１では、前述したように、リードフレーム１の外枠１０の外端部１０ａの上面側に第１凹部Ｃ１を形成し、下面側に第２凹部Ｃ２を形成している。さらに、第１凹部Ｃ１及び第２凹部Ｃ２の各内壁と外枠１０の側面とが接する部分が丸みを帯びたＲ形状面Ｃｓになっている。
【００６５】
これにより、第１凹部Ｃ１及び第２凹部Ｃ２の水平方向の開口端の各側壁部分からバリが発生することが防止される。
【００６６】
また、リードフレーム１の外枠１０の外端部１０ａの上面側及び下面側に第１凹部Ｃ１及び第２凹部Ｃ２を形成しているため、リードフレーム１の外枠１０の側面の上下端に直角部分が少なくなる。
【００６７】
これにより、リードフレーム１から発生するバリの量を低減させることができる。また、リードフレーム１からバリが生じるとしても、第１凹部Ｃ１同士の間、及び第２凹部Ｃ２同士の間に配置される外枠１０の側面の上下端の直角部分から発生するだけである。第１凹部Ｃ１同士の間隔、及び第２凹部Ｃ２同士の間隔を小さくすることにより、バリの長さを小さくすることができる。
【００６８】
好適には、図４（ａ）及び（ｂ）の平坦部Ｅｘの幅Ｗ１及び幅Ｗ３が、図２のリードフレーム１のダイパッド２０とリード２４との間隔、及びリード２４同士の間隔よりも小さく設定される。
【００６９】
これにより、リードフレーム１の平坦部Ｅｘからバリが発生してリードフレーム１の内部に飛散するとしても、ダイパッド２０とリード２４との間隔、及びリード２４同士の間隔よりもバリの長さが小さくなる。これにより、ダイパッド２０とリード２４との電気ショート、及びリード２４同士の電気ショートの発生が防止される。
【００７０】
また、本実施形態のリードフレーム１では、前述した図３で示したように、リードフレーム１の外枠１０の外端部１０ａの上面側の１凹部Ｃ１が平面視で下面側の第２凹部Ｃ２の間に配置され、配置位置が互い違いになるように交互に配置される。
【００７１】
本実施形態と違って、第１凹部Ｃ１と第２凹部Ｃ２とを対応する位置に配置する場合は、第１凹部Ｃ１及び第２凹部Ｃ２の両側領域に外枠１０の側面の上端から下端までの全体が配置される。
【００７２】
これに対して、本実施形態のように、第１凹部Ｃ１と第２凹部Ｃ２とを互い違いに配置することにより、第１凹部Ｃ１同士の間に外枠１０の側面の上部が配置され、第２凹部Ｃ２同士の間に外枠１０の側面の下部が配置される。
【００７３】
このように、外枠１０の側面の上部と下部とが互い違い配置されるため、フレームストッカ３０の側板３６の内壁に外枠１０が接触する際の接触面が実質的に分割されて接触位置の数を多くすることができる。これにより、外枠１０の側面の一つの接触位置にかかる機械応力が分散されて小さくなるため、バリの発生が抑制される。
【００７４】
また、リードフレーム１の外枠１０の側面の直角部分が少なくなるため、フレームストッカ３０の側板３６の内壁からのバリの発生も低減させることができる。
【００７５】
図２のリードフレーム１をフレームストッカ３０に保管する際には、リードフレーム１の短手方向の一対の外枠１０の側面は、フレームストッカの内壁と擦れないため、第１凹部Ｃ１及び第２凹部Ｃ２を形成しなくてもよい。
【００７６】
あるいは、後述するように、リードフレーム１を用いた電子部品装置のアセンブリ工程において、外枠１０の長手方向の側面だけではなく短手方向の側面にも各種の製造装置の搬送機構が接触することがある。この際、リードフレーム１の外枠１０の短手方向からもバリが発生する場合がある。
【００７７】
このため、必要に応じて、外枠１０の短手方向にも第１凹部Ｃ１及び第２凹部Ｃ２を形成してもよい。これにより、リードフレーム１の短手方向からのバリの発生を防止することができる。
【００７８】
次に、前述した図２のリードフレーム１の製造方法について説明する。
【００７９】
図８に示すように、まず、多面取り用の大型の金属板５を用意する。金属板５は銅、銅合金、又は鉄・ニッケル合金などから形成され、厚みは０．１ｍｍ〜０．２５ｍｍである。
【００８０】
金属板５には複数のフレーム領域Ｆが区画されており、各フレーム領域Ｆから前述した図２のリードフレーム１が得られる。
【００８１】
そして、金属板５の各フレーム領域Ｆの両面側に、前述した図２のリードフレーム（フレーム部材）を得るためのレジスト層のパターン（不図示）をフォトリソグラフィに基づいてパターニングする。
【００８２】
図９（ａ）及び（ｂ）は、図８の縦方向で隣り合う２つのフレーム領域Ｆの境界領域（Ｃで示される部分）のレジスト層の外枠パターンの外端部の様子を示す部分拡大平面図である。
【００８３】
図９（ａ）は金属板５の上面側の第１レジスト層１５を示す部分拡大平面図であり、図９（ｂ）は金属板５の下面側の第２レジスト層１７を示す部分拡大平面図である。
【００８４】
図９（ａ）に示すように、金属板５の上面側の各フレーム領域Ｆに図２のリードフレーム１のパターンを得るための第１レジスト層１５がパターン化される。
【００８５】
第１レジスト層１５は、外形が長方形状の外枠パターンと、外枠パターンの開口部１５ａの側面に配置された複数の半円状の切欠部Ｎとを含む。複数の切欠部Ｎが所定の間隔を空けて長手方向に並んで配置される。
【００８６】
第１レジスト層１５の切欠部Ｎの間の開口部１５ａの側面が平坦部Ｅｙになっている。第１レジスト層１５の外枠パターンの全体は図示しないが、前述した図２のリードフレーム１の外枠に対応する形状で形成される。
【００８７】
また同様に、図９（ｂ）に示すように、金属板５の下面側の各フレーム領域Ｆに図２のリードフレーム１のパターンを得るための第２レジスト層１７がパターン化される。
【００８８】
第２レジスト層１７は、第１レジスト層１５と同様に、外形が長方形状の外枠パターンと、外枠パターンの開口部１７ａの側面に配置された複数の半円状の切欠部Ｎｘとを含む。複数の切欠部Ｎｘが所定の間隔を空けて長手方向に並んで配置される。また同様に、第２レジスト層１７の切欠部Ｎｘの間の開口部１７ａの側面が平坦部Ｅｚになっている。
【００８９】
第１、第２レジスト層１５，１７の切欠部Ｎ，Ｎｘは、前述したリードフレーム１の外枠１０に第１凹部Ｃ１及び第２凹部Ｃ２を形成するために配置される。このため、金属板５の上面側の第１レジスト層１５の切欠部Ｎと、金属板５の下面側の第２レジスト層１７の切欠部Ｎｘとが平面視で互い違いになるように交互に配置される。
【００９０】
ここで、図９（ａ）に示すように、前述した図４（ａ）のように、第１凹部Ｃ１の開口端の側壁部分を十分なＲ形状面Ｃｓにするため、切欠部Ｎの側壁と第１レジスト層１５の開口部１５ａの側面とが接する角度θが９０°を超え、１３５°以下の範囲に設定される。
【００９１】
金属層５の下面に形成される第２レジスト層１７においても、第１レジスト層１５と同様な形状でパターン化される。
【００９２】
あるいは、図９（ａ）の変形例のように、切欠部Ｎの側壁と第１レジスト層１５の開口部１５ａの側面とが接する部分が丸みを帯びた曲面Ｃｘになるように、第１レジスト層１５をパターニングしてもよい。下面側の第２レジスト層１７においても同様である。
【００９３】
特に図示しないが、図８の金属板５の各フレーム領域Ｆの内部では、前述したリードフレーム１の外枠１０、内枠１２、ダイパッド２０、サポートバー２２及びリード２４が得られるように、金属板５の両面側に第１、第２レジスト層１５，１７がパターン化される。
【００９４】
次いで、金属板５の両面側の第１、第２レジスト層１５，１７をマスクにして、それらの開口部１５ａ，１７ａを通して、金属板１０を両側からウェットエッチングする。
【００９５】
金属板５として銅板を使用する場合は、エッチング液として、塩化第二鉄溶液、塩化第二銅溶液、塩化アンモニウム銅溶液などが使用される。エッチング装置としては、スプレーエッチング装置が好適に使用される。
【００９６】
このとき、図１０（ａ）に示すように、金属板５の上面側の第１レジスト層１５の切欠部Ｎ（図９（ａ））からのエッチング面と、下面側の第２レジスト層１７の開口部１７ａの側面の平坦部Ｅｚ（図９（ｂ））からのエッチング面とが連通して金属板５が貫通加工される。図１０（ａ）は、図９（ａ）の第１レジスト層１５の切欠部Ｎから内部の領域の金属板５のエッチング断面である。
【００９７】
また同時に、図１０（ｂ）に示すように、金属板５の上面側の第１レジスト層１５の側面の平坦部Ｅｙ（図９（ａ））からのエッチング面と、下面側の第２レジスト層１７の切欠部Ｎｘ（図９（ｂ））からのエッチング面とが連通して金属板５が貫通加工される。
【００９８】
図１０（ｂ）は、図９（ａ）の第１レジスト層１５の平坦部Ｅｙから内部の領域の金属板５のエッチング断面である。
【００９９】
これにより、矩形状の外枠１０が形成されると同時に、外枠１０の外端部１０ａの上面から側面にかけて第１凹部Ｃ１が形成され、外端部１０ａの下面から側面にかけて第２凹部Ｃ２が形成される。
【０１００】
図１１（ａ）及び（ｂ）では、金属板５を両側からウェットエッチングして貫通加工し、第１、第２レジスト層１５，１７を除去した後の様子が示されている。
【０１０１】
このようにして、金属板５が両面側からの貫通加工によってパターン化され、各フレーム領域Ｆに外枠１０を含むフレーム部材１ｘがそれぞれ得られる。図１１（ａ）はフレーム部材１ｘの外枠１０の外端部１０ａの上面側を示す部分拡大平面図であり、図１１（ｂ）はフレーム部材１ｘの外枠１０の外端部１０ａの下面側を示す部分拡大平面図である。
【０１０２】
上面側の第１レジスト層１５の開口部１５の切欠部Ｎと、下面側の第２レジスト層１７の開口部１７ａの切欠部Ｎｘとは、平面視で重ならない領域に相互にずれて配置されている。このため、前述した図３に示したように、金属板５の上面側に厚みの途中まで第１凹部Ｃ１が形成され、金属板５の下面側に厚みの途中まで第２凹部Ｃ２が形成される。
【０１０３】
このとき、上記した図９（ａ）を参照すると、第１レジスト層１５の切欠部Ｎの側壁と開口部１５ａの側面とが接する角度θが９０°より大きく設定されている。そして、図９（ａ）の第１レジスト層１５の切欠部Ｎの開口端の下端から金属板５が等方的にエッチングされる。
【０１０４】
これにより、図１１（ａ）に示すように、第１凹部Ｃ１の水平方向の開口端の側壁部分が面取りされるようにエッチングされて、丸みを帯びたＲ形状面Ｃｓで形成される。
【０１０５】
図９（ａ）の第１レジスト層１５の切欠部Ｎの開口端の角度θを９０°以下に設定すると、面取りされにくく丸みの小さいＲ形状面となるため、十分な丸みのＲ形状面を得るために角度θが９０°を超えるように設定されることが好ましい。
【０１０６】
あるいは、前述した図９（ａ）の変形例の第１レジスト層１５のパターンを使用する場合は、第１レジスト層１５の切欠部Ｎの開口端の曲面Ｃｘに対応して、第１凹部Ｃ１の開口端の側壁部分が十分な丸みを帯びたＲ形状面Ｃｓで形成される。この場合、下面側の第２レジスト層１７においても、図９（ａ）の変形例と同様にパターニングされて、同様な形状の第２凹部Ｃ２が得られる。
【０１０７】
金属板５は、両面側から等方的にウェットエッチングされ、上面側からの曲面状のエッチング面と下面側からの曲面状のエッチング面とが連通して貫通加工される。このため、前述した図６（ｂ）及び図１０（ａ）のように、第１凹部Ｃ１の内面及びその下の外枠１０の側面が凹状曲面となって形成される。
【０１０８】
また、金属板１０の下面側に形成された第２レジスト層１７は第１レジスト層１５と同様なパターンで形成されている。このため、図１１（ｂ）に示すように、第１凹部Ｃ１と同様に、フレーム部材１ａの外枠１０の下面側に形成される第２凹部Ｃ２の開口端の側壁部分が十分な丸みを帯びたＲ形状面Ｃｓで形成される。
【０１０９】
また同様に、前述した図６（ｃ）及び図１０（ｂ）のように、第２凹部Ｃ２の内面及びその上の外枠１０の側面が凹状曲面となって形成される。
【０１１０】
また、図１１（ａ）に示すように、第１凹部Ｃ１同士の間の外枠１０の側面の上端は、第１レジスト層１５の側面の平坦部Ｅｙに対応して平面視で直線状の平坦部Ｅｘとなって形成される。さらに同様に、図１１（ｂ）に示すように、第２凹部Ｃ２同士の間の外枠１０の側面の下端は、第２レジスト層１７の側面の平坦部Ｅｚに対応して平面視で直線状の平坦部Ｅｘとなって形成される。これにより、前述したように、所望の幅を有するリードフレームを安定して形成することができる。
【０１１１】
また、第１凹部Ｃ１及び第２凹部Ｃ２は、第１、第２レジスト層１５、１７の切欠部Ｎ，Ｎｘから金属板５が厚みの途中まで等方的にエッチングされて、外枠１０の側面に配置される。
【０１１２】
このため、第１凹部Ｃ１及び第２凹部Ｃ２の開口端側（外枠１０の側面側）の深さが奥側（外枠１０の内部側）の深さよりも深くなって形成される（図１０（ａ）及び（ｂ）を参照）。
【０１１３】
特に図示しないが、図８の金属板５の各フレーム領域Ｆの内部では、両面側の第１、第２レジスト層１５，１７のパターンをマスクにして金属板５が両面側からウェットエッチングされて貫通加工される。
【０１１４】
これにより、金属板５の各フレーム領域Ｆの内部に、内枠１２、ダイパッド２０、サポートバー２２、及びリード２４が外枠１０に連結されて形成される。
【０１１５】
このようにして、図１２に示すように、図８の金属板５の各フレーム領域Ｆに図２のリードフレーム１と同じ構造のフレーム部材１ｘがそれぞれ形成される。この時点では、各フレーム領域Ｆに配置された各フレーム部材１ｘは連結部１４によって相互に繋がった状態で外周枠１１に連結されている。
【０１１６】
図１２のフレーム部材１ｘでは、外枠１０、内枠１２、ダイパッド２０、サポートバー２２及びリード２４の各パターンが省略されている。
【０１１７】
その後に、図１２の金属板５の連結部１４を切断して、複数のフレーム領域Ｆに配置されたフレーム部材１ｘを分離して、個々のリードフレーム１を得る。
【０１１８】
以上により、前述した図２の実施形態のリードフレーム１が製造される。
【０１１９】
次に、前述した図２のリードフレームを使用して電子部品装置を構築する方法について説明する。図１３に示すように、表面に接続端子４２を備えた半導体チップ４０を用意する。そして、図２のリードフレーム１の各製品領域Ｒのダイパッド２０の上に接着剤４４により半導体チップ４０の背面を接着する。
【０１２０】
次いで、ワイヤボンディング法により、金や銅などの金属ワイヤ４６で半導体チップ４０の接続端子４２とリード２４とを接続する。
【０１２１】
さらに、リードフレーム１の全体に、各製品領域Ｒのダイパッド２０、半導体チップ４０、金属ワイヤ４６及びリード２４などを封止する封止樹脂５０を形成する。封止樹脂５０はリードフレーム１の上面側を被覆し、リードフレーム１の下面側が露出するように形成される。
【０１２２】
その後に、各製品領域Ｒが得られるように、封止樹脂５０及びリードフレーム１を切断して、サポートバー２２及びリード２４から外枠１０及び内枠１２を分離する。
【０１２３】
これにより、実施形態の電子部品装置２が得られる。半導体チップ４０としては、例えば、メモリ、電源コントローラ、又はＣＰＵなどのＬＳＩチップが使用されるが、各種の電子部品を搭載してもよい。
【０１２４】
図１４には、実施形態の変形例のリードフレーム１ａが示されている。変形例のリードフレーム１ａのように、図２のリードフレーム１においてダイパッド２０及びサポートバー２２を省略してもよい。それ以外の構造は前述した図２のリードフレーム１と同じである。
【０１２５】
図１５には、図１４の変形例のリードフレーム１ａを使用した変形例の電子部品装置２ａが示されている。図１５に示すように、変形例の電子部品装置２ａでは、図１３の電子部品装置２において、ダイパッド２０が省略されており、半導体チップ４０の背面が封止樹脂５０の下面から露出している。半導体チップ４０の背面に絶縁シートが設けられていてもよい。
【０１２６】
図１６（ａ）〜（ｃ）は、リードフレーム１内の複数の製品領域Ｒの配置のバリエーションを示す平面図である。
【０１２７】
図１６（ａ）の例では、複数の製品領域Ｒがリードフレーム１内に分散して配置される。製品領域Ｒ同士の間の内枠１２が幅広に設定される。そして、図１６（ａ）のリードフレーム１から図１３の電子部品装置２を構築する際に、各製品領域Ｒが個別に封止樹脂５０で封止される。さらに、封止樹脂５０から露出する内枠１２に切断加工及び打ち抜き加工などを施して、個々の電子部品装置が得られる。
【０１２８】
また、図１６（ｂ）では、複数の製品領域Ｒが隣接して構築されるブロックが複数で配置される。図１６（ｂ）の例では、リードフレーム１内に３つのブロックＡ，Ｂ，Ｃが配置されている。各ブロックＡ，Ｂ，Ｃ内の内枠１２は幅狭に設定され、各ブロックＡ，Ｂ，Ｃ間の内枠１２は幅広に設定される。
【０１２９】
そして、図１６（ｂ）のリードフレーム１から図１３の電子部品装置２を構築する際に、各ブロックＡ，Ｂ，Ｃがそれぞれ一括して封止樹脂５０で封止される。さらに、各ブロックＡ，Ｂ，Ｃにおいて、封止樹脂５０及びリードフレーム１を各製品領域Ｒの境界で切断して、個々の電子部品装置が得られる。
【０１３０】
また、図１６（ｃ）では、複数の全ての製品領域Ｒがリードフレーム１内に隣接して配置される。そして、図１６（ｃ）のリードフレーム１から図１３の電子部品装置２を構築する際に、全ての製品領域Ｒが一括して封止樹脂５０で封止される。さらに、封止樹脂５０及びリードフレーム１を各製品領域Ｒの境界で切断して、個々の電子部品装置が得られる。
【０１３１】
前述した図１３の構造の電子部品装置２は、図１６（ｂ）及び（ｃ）のリードフレーム１の内部の製品領域Ｒから得られる。
【０１３２】
前述した実施形態では、リードフレーム１，１ａ及び電子部品装置２，２ａは、ＱＦＮ（Quad Flat Non-Leaded Package）の構造に適用された形態が例示されている。
【０１３３】
この他に、ＱＦＰ（Quad Flat Package）やＳＯＰ(Small Outline Package)などに使用される各種のリードフレームの外枠に適用することができる。
【符号の説明】
【０１３４】
１，１ａ…リードフレーム、１ｘ…フレーム部材、２，２ａ…電子部品装置、５…金属板、１０…外枠、１０ａ…外端部、１１…外周枠、１２…内枠、１４…連結部、１５…第１レジスト層、１５ａ，１７ａ…開口部、１７…第２レジスト層、２０…ダイパッド、２２…サポートバー、２４…リード、３０…フレームストッカ、３２…底板、３４…天板、３６…側板、３６ａ…レール、３８…箱体、４０…半導体チップ、４２…接続端子、４４…接着剤、４６…金属ワイヤ、５０…封止樹脂、Ｃ１…第１凹部、Ｃ２…第２凹部、Ｃｓ…Ｒ形状面、Ｃｘ…曲面、Ｆ…フレーム領域、Ｅｘ，Ｅｙ，Ｅｚ…平坦部、Ｎ，Ｎｘ…切欠部、Ｒ…製品領域、Ｓ１…上面、Ｓ２…下面、Ｓ３…側面。
【図１】
2018133533.tif 000003
【図２】
2018133533.tif 000004
【図３】
2018133533.tif 000005
【図４】
2018133533.tif 000006
【図５】
2018133533.tif 000007
【図６】
2018133533.tif 000008
【図７】
2018133533.tif 000009
【図８】
2018133533.tif 000010
【図９】
2018133533.tif 000011
【図１０】
2018133533.tif 000012
【図１１】
2018133533.tif 000013
【図１２】
2018133533.tif 000014
【図１３】
2018133533.tif 000015
【図１４】
2018133533.tif 000016
【図１５】
2018133533.tif 000017
【図１６】
2018133533.tif 000018